하 기 에서 는 , " 알루미늄 으로 건식 코팅 되 고 열처리 된 전구체 화합물 로부터 고품질 니켈 계 캐소드 물질 이 수득 될 수 있 음 을 나타낼 것 이 다 . 고품질 은 전지 제조 업자 에 의한 요구 조건 과 관련 이 있 다 . 이 는 "" 양호 한 전기 화학 적 성능 "" 만 을 의미 하 는 것 이 아니 다 . 전기 화학 적 성능 은 수많 은 성능 인자 중 하나 일 뿐 이 다 . 추가 로 ", 제조 업자 는 낮 은 탄산염 또는 황 함량 을 요청 할 수 있 다 . 통상 적 으로 , 불순물 수준 이 감소 될 수 있 다면 심지어 전기 화학 적 성능 의 약간 의 열화 는 허용 될 수 도 있 다 . 상기 한 바 와 같이 , 조성 Ni 0 . 85 Co 0 . 15 ( OH ) 2 를 갖 는 전구체 코어 화합물 을 실시 예 2 에 기재 된 바 와 유사 한 흄 드 알루미나 ( Al 2 O 3 ) 로 건식 코팅 한다 . 상기 건식 코팅 된 전구체 의 조성 은 Ni 0 . 85 Co 0 . 15 ( OH ) 2 * 0 . 05 AlO 1 . 5 이 다 . 상기 알루미늄 으로 건식 코팅 된 전구체 를 공기 중 에서 400 ℃, 600 ℃, 800 ℃ 또는 900 ℃ 에서 열처리 한다 . 열처리 기간 으로서 , 5 시간 및 10 시간 을 선택 한다 . 리튬 화 된 최종 제품 인 캐소드 물질 을 수득 하 기 위하 여 , 알루미늄 으로 건식 코팅 되 고 열처리 된 전구체 를 밀링 한 LiOH * H 2 O 와 혼합 하 고 산소 의 공급 하 에 750 ℃ 에서 10 시간 동안 연소 시킨다 . 소결 공정 을 700 ℃ 내지 1200 ℃ 범위 의 온도 에서 수행 할 수 있 으며 또 한 공기 의 공급 하 에서 도 수행 할 수 있 다 . 소결 공정 에 이어서 , 리튬 화 된 물질 의 전기 화학 적 특성 을 다음 절차 에 따라서 측정 한다 .